(57)【要約】【課題】ガス中の不要物質を低コストで充分に除去できるガス浄化装置及びガス浄化方法を提供する。【解決手段】本発明のガス浄化装置１は、ガスに水を噴霧する噴霧手段を２個以上有する第１浄化部１０と、ガスを浄化する多孔質セラミックス焼成体製の吸着手段を備えた第２浄化部２０とを具備し、第１浄化部１０と第２浄化部２０とが接続されている。【選択図】図１
2014213266.tif 000002
【特許請求の範囲】
【請求項１】
ガスに水を噴霧する噴霧手段を２個以上有する第１浄化部と、ガスを浄化する多孔質セラミックス焼成体製の吸着手段を備えた第２浄化部とを具備し、前記第１浄化部と前記第２浄化部とが接続されている、ガス浄化装置。
【請求項２】
前記第１浄化部の下流側に前記第２浄化部が配置されている、請求項１に記載のガス浄化装置。
【請求項３】
前記多孔質セラミックス焼成体が、多孔質セラミックス焼成体用原料が混合された後、乾燥されずに焼成されて得られたものである、請求項１または２に記載のガス浄化装置。
【請求項４】
前記多孔質セラミックス焼成体が粒状物である、請求項１〜３のいずれか１項に記載のガス浄化装置。
【請求項５】
前記第２浄化部が、前記多孔質セラミックス焼成体に水を供給する水供給手段を備える、請求項１〜４のいずれか１項に記載のガス浄化装置。
【請求項６】
前記水供給手段で供給される水が、酸性物質、塩基性物質、界面活性剤からなる群から選ばれる少なくとも１種を含む、請求項５に記載のガス浄化装置。
【請求項７】
ガス中に２か所以上から水を噴霧する第１浄化工程と、ガスを多孔質セラミックス焼成体で浄化する第２浄化工程とを有する、ガス浄化方法。
【請求項８】
前記第１浄化工程の後に前記第２浄化工程をおこなう、請求項７に記載のガス浄化方法。
【請求項９】
前記多孔質セラミックス焼成体として、多孔質セラミックス焼成体用原料を混合した後、乾燥せずに焼成して得たものを用いる、請求項７または８に記載のガス浄化方法。
【請求項１０】
前記第２浄化工程では、前記多孔質セラミックス焼成体に水を供給する、請求項７〜９のいずれか１項に記載のガス浄化方法。
【請求項１１】
前記多孔質セラミックス焼成体に供給する水に、酸性物質、塩基性物質、界面活性剤からなる群から選ばれる少なくとも１種を含有させる、請求項１０に記載のガス浄化方法。
【発明の詳細な説明】
【技術分野】
【０００１】
本発明は、ガス浄化装置及びガス浄化方法に関するものである。
【背景技術】
【０００２】
生ごみ、下水汚泥、養鶏・養豚場等の糞尿、ゴミ焼却炉等から、アンモニア、メチルメルカプタン、硫化水素、トリメチルアミン、酢酸、メタン、煤塵等の悪臭物質、有害物質、煤塵等の不要物質が発生することがある。発生した不要物質は様々な方法によって除去されている。
不要物質を低コストで除去する方法として、スラグと粘土を混合し、焼成したセラミックス多孔質体に酸性物質や塩基性物質を担持させ、そのセラミックス多孔質体に不要物質を含むガスを通す方法が知られている（特許文献１）。
【先行技術文献】
【特許文献】
【０００３】
【特許文献１】特許第４０６３３１６号公報
【発明の概要】
【発明が解決しようとする課題】
【０００４】
しかし、特許文献１に記載のガス浄化方法では、不要物質の除去が不充分であり、さらなる除去性能の向上が求められていた。
そこで、本発明は、ガス中の不要物質を低コストで充分に除去できるガス浄化装置及びガス浄化方法を提供することを課題とする。
【課題を解決するための手段】
【０００５】
上記課題を解決するために、本発明は以下の構成を有する。
［１］  ガスに水を噴霧する噴霧手段を２個以上有する第１浄化部と、ガスを浄化する多孔質セラミックス焼成体製の吸着手段を備えた第２浄化部とを具備し、前記第１浄化部と前記第２浄化部とが接続されている、ガス浄化装置。
［２］  前記第１浄化部の下流側に前記第２浄化部が配置されている、［１］に記載のガス浄化装置。
［３］  前記多孔質セラミックス焼成体が、多孔質セラミックス焼成体用原料が混合された後、乾燥されずに焼成されて得られたものである、［１］または［２］に記載のガス浄化装置。
［４］  前記多孔質セラミックス焼成体が粒状物である、［１］〜［３］のいずれか１項に記載のガス浄化装置。
［５］  前記第２浄化部が、前記多孔質セラミックス焼成体に水を供給する水供給手段を備える、［１］〜［４］のいずれか１項に記載のガス浄化装置。
［６］  前記水供給手段で供給される水が、酸性物質、塩基性物質、界面活性剤からなる群から選ばれる少なくとも１種を含む、［５］に記載のガス浄化装置。
【０００６】
［７］  ガス中に２か所以上から水を噴霧する第１浄化工程と、ガスを多孔質セラミックス焼成体で浄化する第２浄化工程とを有する、ガス浄化方法。
［８］  前記第１浄化工程の後に前記第２浄化工程をおこなう、［７］に記載のガス浄化方法。
［９］  前記多孔質セラミックス焼成体として、多孔質セラミックス焼成体用原料を混合した後、乾燥せずに焼成して得たものを用いる、［７］または［８］に記載のガス浄化方法。
［１０］  前記第２浄化工程では、前記多孔質セラミックス焼成体に水を供給する、［７］〜［９］のいずれか１項に記載のガス浄化方法。
［１１］  前記多孔質セラミックス焼成体に供給する水に、酸性物質、塩基性物質、界面活性剤からなる群から選ばれる少なくとも１種を含有させる、［１０］に記載のガス浄化方法。
【発明の効果】
【０００７】
本発明のガス浄化装置及びガス浄化方法によれば、ガス中の不要物質を低コストで充分に除去できる。
【図面の簡単な説明】
【０００８】
【図１】本発明のガス浄化装置の一例を示す模式図である。
【発明を実施するための形態】
【０００９】
（ガス浄化装置）
以下、本発明の一実施形態のガス浄化装置について説明する。
本実施形態のガス浄化装置は、悪臭物質、有害物質及び煤塵よりなる群から選ばれる少なくとも１つの不要物質を含むガスを浄化する装置であり、第１浄化部と、第１浄化部の下流側に設けられた第２浄化部とを具備する。
【００１０】
＜第１浄化部＞
第１浄化部は、不要物質を含むガスに水を噴霧する噴霧手段を２個以上有する。噴霧手段としては、水を噴霧できれば特に限定されず、例えば、スプレーノズルやジェットノズルなどが挙げられる。ガスと水との接触機会を高めるためには、各々の噴霧手段の先端の方向が異なることが好ましい。
噴霧手段から供給される水の噴霧パターンは、ガスとの接触面積を大きくするために、環状、面状または帯状が好ましい。
後述するように、噴霧手段で噴霧される水には、酸性物質、塩基性物質、界面活性剤からなる群から選ばれる少なくとも１種が含まれてもよい。
【００１１】
第１浄化部では、噴霧手段を用いてガス中に水を噴霧することにより、不要物質に含まれる煤塵を水に捕捉させることができ、悪臭物質及び有害物質のうちの水溶性成分を水に溶け込ませることができる。特に、第１浄化部は噴霧手段を２個以上有するため、２ヵ所以上から水を噴霧させることができる。これにより、様々な方向に無秩序に且つ高速に乱れ飛ぶ水滴が存在する空間中にガスが通過することになるため、ガスと水の接触機会を増加させることができ、水によって主に煤塵及び水溶性成分をより捕捉できる。
煤塵及び水溶性成分の少なくとも一方を捕捉した水を第１浄化部から排出して廃棄することにより、ガスから煤塵及び水溶性成分の少なくとも一方を除去できる。
【００１２】
第１浄化部では、噴霧した水を回収し、循環ポンプを用いて、再び、噴霧手段に供給しても構わない。
また、第１浄化部では、噴霧した水を一定量貯水し、その貯水された水に、第１浄化部に供給されるガスを通し、バブリングさせて、不要物質を捕捉してもよい。この場合、貯水された水を通過したガスは、噴霧した水に接触することになる。
【００１３】
＜第２浄化部＞
本実施形態における第２浄化部は、第１浄化部を経たガスを浄化する多孔質セラミックス焼成体製の吸着手段を備える。また、第２浄化部は、不要物質の除去率が高くなることから、多孔質セラミックス焼成体に水を供給するための水供給手段を有することが好ましい。
【００１４】
［吸着手段］
第２浄化部における吸着手段の配置は特に限定されないが、ガスとの接触機会が増えることから、ガスの進行方向に対して平行でない方向に配置することが好ましい。さらには、吸着手段を層状とし、ガスの進行方向に対して垂直に配置することがより好ましい。また、層状の吸着手段は複数配置してもよい。層状の吸着手段を複数配置した場合には、吸着手段の層と層の間に空気層を形成してもよいし、他のガス浄化手段を配置してもよい。
また、第２浄化部においては、水供給手段が設置されている部分を除いて、多孔質セラミックス焼成体で充填してもよい。
【００１５】
吸着手段を構成する多孔質セラミックス焼成体は、マイクロメートルオーダーの気孔及びナノメートルオーダーの気孔を有するものである。また、これらの気孔が連通しているものが好ましい。
より具体的には、多孔質セラミックス焼成体に形成されている気孔の大きさが、孔径１ｎｍ以上１０００ｎｍ未満のナノメートルオーダーの気孔及び孔径１μｍ以上１０００μｍ未満のマイクロメートルオーダーの気孔を有するものである。また、この範囲以外のミリメートルオーダーの気孔、またそれ以外の大きさの気孔を有していてもよい。
【００１６】
気孔の孔径は、多孔質セラミックス焼成体の原料の種類や、焼成条件を組み合わせることにより調節できる。気孔の孔径とは、気孔の長径を指す。ミリメートルオーダーの気孔の孔径は、多孔質セラミックス焼成体をカット（板状物の場合はその厚さ方向に沿ってカット）し、スケールを用いて測定される値である。ナノメートルオーダーの気孔の孔径及びマイクロメートルオーダーの気孔の孔径は、多孔質セラミックス焼成体をカット（板状物の場合はその厚さ方向に沿ってカット）し、電子顕微鏡を用いて測定される値である。
【００１７】
多孔質セラミックス焼成体がマイクロメートルオーダーの気孔及びナノメートルオーダーの気孔を有すると、後述する好ましい見かけ密度や飽和含水率にしやすくなる。そのため、ガスとの接触面積が増加して、不要物質の除去性能がより高くなる。
【００１８】
多孔質セラミックス焼成体は、多孔質セラミックス焼成体用原料を混合した後、乾燥せずに焼成して得たものであることが好ましい。ここでいう「乾燥」とは、含水率を１質量％以下にする操作のことである。
乾燥せずに焼成することにより、焼成時に、混合物に含まれる水分が短時間で大量に蒸発し、多孔質セラミックス焼成体に亀裂が入る。この焼成時の亀裂により、得られる多孔質セラミックス焼成体の内部にまで、焼成時に熱が伝わり、マイクロメートルオーダーの気孔やナノメートルサイズの気孔をより形成できる。さらに、得られた多孔質セラミックス焼成体の亀裂を通して、多孔質セラミックス焼成体に供給される水や水に含まれる酸性物質等、さらにはガス中の不要物質が多孔質セラミックス焼成体の内部に入り込みやすくなり、さらに除去性能を向上できる。
多孔質セラミックス焼成体の亀裂の大きさは、混合物の組成、焼成速度、焼成時間等により調整できる。
【００１９】
多孔質セラミックス焼成体の形状は、板状物、柱状物、球状物、塊状物、粒状物のいずれであってもよいが、ガスの流れに対する抵抗を小さくし、かつ、ガスと多孔質セラミックス焼成体の接触機会を容易に増やせることから、粒状物が好ましい。
多孔質セラミックス焼成体の粒状物の粒子径は５ｃｍ以下であることが好ましく、３ｃｍ以下であることがより好ましい。多孔質セラミックス焼成体の粒状物の粒子径が前記上限値以下であれば、不要物質との接触機会をより多くできる。
一方、多孔質セラミックス焼成体の粒状物の粒子径は、ガスの流れに対して抵抗が小さくなることから、１ｍｍ以上であることが好ましく、５ｍｍ以上であることがより好ましい。
【００２０】
多孔質セラミックス焼成体の粒状物は、様々な大きさの粒状物を用意し、任意の割合で配合して得てもよい。なお、粒子径は篩分けにより測定される値であり、例えば５ｍｍ超１０ｍｍ以下の粒状物とは、目開き１０ｍｍの篩を通過し、目開き５ｍｍの篩を通過できないものを意味する。
なお、粒状物が大きく篩の入手が困難な場合は、粒状物の長辺をノギス等で測定し、粒子径としてもよい。
【００２１】
多孔質セラミックス焼成体は、見かけ密度が０．３〜１．５ｇ／ｍｌであることが好ましい。見かけ密度の上限については、１．１ｇ／ｍｌ以下であることがより好ましく、０．８ｇ／ｍｌ以下であることがより好ましい。上記範囲内であれば、多孔質セラミックス焼成体の強度を保ちつつ、多孔質セラミックス焼成体内の気孔が多くなる。そのため、多孔質セラミックス焼成体の表面積が大きくなり、ガス中の不要物質との接触機会を増大させることができる。
上記の見かけ密度は、「土壌標準分析・測定法」（博友社）の中の三相分布・容積重（実容積法）にて測定される乾土質量（ｇ）より求められる容積重（仮比重、ｇ／ｍｌ）である。
なお、多孔質セラミックス焼成体が大きいときの見かけ密度の単位は、実施例で説明する測定方法より、「ｇ／ｃｍ３」となる。
【００２２】
多孔質セラミックス焼成体は、飽和含水率が１５〜１００質量％であることが好ましい。飽和含水率の下限については、３０質量％以上であることがより好ましい。飽和含水率が上記の範囲内であれば、多孔質セラミックス焼成体の強度を保ちつつ、多孔質セラミックス焼成体内の気孔が多くなる。そのため、多孔質セラミックス焼成体の表面積が大きくなり、ガス中の不要物質との接触機会を増大させることができる。
なお、多孔質セラミックス焼成体の飽和含水率は、多孔質セラミックス焼成体の気孔率とみなすこともできる。
【００２３】
また、多孔質セラミックス焼成体には、酸性物質、塩基性物質、界面活性剤からなる群から選ばれる少なくとも１種が担持されてもよい。
具体的な酸性物質、塩基性物質、界面活性剤としては、以下のものが挙げられる。
酸性物質としては、酸化チタン、二酸化けい素、硫酸アルミニウム、塩化アンモニウム、塩化亜鉛などの無機化合物、アクリル酸などのカルボキシル基含有化合物やスルホン酸基含有化合物、リン酸系化合物などの有機化合物が挙げられる。
塩基性物質としては、酸化亜鉛、酸化マグネシウムおよび酸化バリウム等の無機化合物、ポリアミン系化合物、ジシアンジアミド系化合物、第四級アンモニウム系化合物などの有機化合物が挙げられる。
なお、酸化亜鉛や酸化アルミニウムなどの両性物質は、処理の対象物質が酸性物質である場合には塩基性物質となり、処理の対象物質が塩基性物質の場合には酸性物質となる。
界面活性剤としては、カルボン酸塩、硫酸エステル塩、スルホン酸塩、リン酸エステル塩などのアニオン界面活性剤、アミン塩型、第４級アンモニウム塩型などのカチオン系界面活性剤、脂肪酸エチレンオキサイド付加物などのポリエチレングリコール型の非イオン界面活性剤、グリセロールの脂肪酸エステルなどの多価アルコール型の非イオン界面活性剤、ベタイン型、アミノ酸型、イミダゾリン型両性界面活性剤が挙げられる。これらの界面活性剤は、１種を単独で又は２種以上を組み合わせて使用することができる。
前記の酸性物質、塩基性物質、界面活性剤は臭いを有さないものが好ましく、例えば、両性界面活性剤ではアルキル部の炭素数が１０以上で、純度の高いものが好ましい。
酸性物質、塩基性物質、界面活性剤は、複数のものを組み合わせて使用してもよいが、酸性物質と塩基性物質を併用する場合にはこれらが結合しないように界面活性剤等で均一な分散状態を保つようにすることが好ましい。
【００２４】
多孔質セラミックス焼成体の製造方法の一例について説明する。ただし、多孔質セラミックス焼成体の製造方法は、下記例の製造方法に限定されるものではない。
本例の多孔質セラミックス焼成体の製造方法は、多孔質セラミックス焼成体用の原料を混合して混合物（以下、単に「混合物」ということがある）を調製し（混合工程）、該混合物を成形して成形体を作製し（成形工程）、該成形体を焼成して多孔質セラミックス焼成体を得る（焼成工程）方法である。
【００２５】
混合工程は、粘土を含む原料を混合して混合物を得る工程である。
混合物としては、例えば、発泡剤と粘土とを含むものが好ましく、発泡剤、有機汚泥及び粘土を含むものがより好ましい。発泡剤と粘土を用いることで大きなミリメートルオーダーの気孔やマイクロメートルオーダーの気孔また多孔質セラミックス焼成体の表面にミリメートルオーダー、マイクロメートルオーダーの凹凸を形成することができる。さらに、有機汚泥を用いることでより多くのマイクロメートルオーダーの気孔と、さらに小さなナノメートルオーダーの気孔を形成することができる。このような混合物を焼成して得られた多孔質セラミックス焼成体は、相互の気孔が連通した孔を有するものとなる。
【００２６】
発泡剤は、焼成時に発泡するものであり、例えば、炭酸カルシウム、炭化ケイ素、炭酸マグネシウム、スラグ等の公知のセラミックス用の発泡剤を用いることができる。これら発泡剤の中でも、スラグが好ましい。スラグは、特に限定されず、例えば、金属精錬時に発生する高炉スラグ、都市ゴミの溶融時に発生する都市ゴミ溶融スラグ、下水汚泥の溶融時に発生する下水汚泥溶融スラグ、ダクタイル鋳鉄等の鋳鉄時に発生する鋳鉄スラグ等のガラス質スラグ等が挙げられ、中でも、組成が安定しているため安定した発泡状態が得られると共に、他のスラグに比べ１．５〜２倍程度の発泡率である鋳鉄スラグがより好ましい。
また、鋳鉄スラグは、ＳｉＯ２、Ａｌ２Ｏ３、ＣａＯ、Ｆｅ２Ｏ３、ＦｅＯ、ＭｇＯ、ＭｎＯ、Ｋ２Ｏ、Ｎａ２Ｏなどの成分を含み、得られる多孔質セラミックス焼成体は、塩基性物質を担持させなくとも優れた酸性物質除去性を有している。
【００２７】
配合物中のスラグの配合量は、混合物の成形性を勘案して決定することができ、例えば、８０質量％以下が好ましく、２０〜７５質量％がより好ましく、３０〜６５質量％がさらに好ましい。上記範囲内であれば、混合物の成形性を損なわず、かつ円滑に成形できると共に、多孔質セラミックス焼成体の見かけ密度、気孔率（飽和含水率）を好適な範囲にすることができる。
【００２８】
有機汚泥は、主成分として有機物を含有する汚泥である。有機汚泥は、任意のものを用いることができ、下水や工場等の排水処理に由来する活性汚泥が特に好ましい。活性汚泥は、活性汚泥法を用いた排水処理設備から、凝集・脱水工程を経て排出される。このような有機汚泥を用いることで、マイクロメートルオーダーの気孔を効率的に形成でき、さらに、ナノメートルオーダーの気孔を形成できる。ナノメートルオーダーの気孔が形成されることで、多孔質セラミックス焼成体の見かけ密度を小さく、気孔率（飽和含水率）をより高めることができ、不要物質との接触機会を増加させることができる。さらに、廃棄物の位置付けであった排水処理由来の活性汚泥を原料として利用することができる。
有機汚泥の含水率は、例えば、１０〜９０質量％が好ましく、６５〜８５質量％がより好ましい。上記範囲内であれば、均質な混合物が得られると共に、良好な成形性を維持しやすい。
【００２９】
有機汚泥中の有機物の含有量は、特に限定されないが、例えば、有機汚泥の固形分中の有機物の含有量（有機物含有量）として７０質量％以上が好ましく、８０質量％以上がより好ましい。前記有機物含有量が多いほど、マイクロメートルオーダーの気孔を容易に形成でき、さらに、ナノメートルオーダーの気孔を形成できる。なお、有機物含有量は、乾燥後の汚泥をＪＩＳ  Ｍ８８１２−１９９３に準じ、炭化温度７００℃で灰分（質量％）を測定し、下記（１）式により求まる値である。
【００３０】
有機物含有量（質量％）＝１００（質量％）−灰分（質量％）    ・・・（１）
【００３１】
有機汚泥の平均粒子径は、好ましくは１〜５μｍ、より好ましくは１〜３μｍとされる。有機汚泥は、焼成により焼失し、その部分に気孔を形成するため、平均粒子径が小さいほど、マイクロメートルオーダーの気孔を容易に形成でき、さらに、ナノメートルオーダーの気孔を形成できる。なお、平均粒子径は、粒度分布測定装置（ＬＡ−９２０、株式会社堀場製作所製）により測定される体積基準のメディアン径（体積５０％径）である。
【００３２】
混合物中の有機汚泥の含有量は、混合物の成形性等を勘案して決定することができ、例えば、１〜６０質量％が好ましく、５〜４０質量％がより好ましく、５〜３０質量％がさらに好ましい。上記範囲内であれば混合物は適度な流動性と可塑性とを備え、成形性が向上し、成形装置を閉塞することなく円滑に成形できる。
【００３３】
粘土は、一般的に窯業原料として用いられる粘土状の性状を示す鉱物材料である。
粘土は、セラミックスに用いられる公知のものを用いることができ、石英、長石、粘土系等の鉱物組成で構成され、構成鉱物はカオリナイトを主とし、ハロイサイト、モンモリロナイト、イライト、ベントナイト、パイロフィライトを含むものが好ましい。このような粘土としては、例えば、蛙目粘土等が挙げられる。粘土は、１種単独で又は２種以上を適宜組み合わせて配合できる。これらの粘土に含まれる成分もガスに含まれる悪臭物質、有害物質の除去に効果を発揮する。
【００３４】
混合物中の粘土の含有量は、多孔質セラミックス焼成体に求める強度や成形性等を勘案して決定でき、例えば、５〜６０質量％が好ましく、５〜５０質量％がより好ましく、１０〜４０質量％がさらに好ましい。上記範囲内であれば混合物の成形性を損なわず、かつ円滑に成形できると共に、多孔質セラミックス焼成体の強度を充分なものにできる。
【００３５】
混合物は、本発明の効果を阻害しない範囲で、任意成分を含有してもよい。任意成分としては、例えば、マイティ２０００ＷＨ（商品名、花王株式会社製）等のナフタリン系の流動化剤、メルメントＦ−１０（商品名、昭和電工株式会社製）等のメラミン系の流動化剤、ダーレックススーパー１００ｐＨ（商品名、グレースケミカルズ株式会社製）等のポリカルボン酸系の流動化剤、銀、銅、亜鉛等の抗菌剤、塩化アンモニウム、塩化亜鉛等の消臭剤、ゼオライト、アパタイト等の吸着剤、長さが１ｍｍ〜５ｃｍの炭素繊維、バサルト繊維、ロックウールなどの強度向上剤、また、金属アルミニウム等が挙げられる。
混合物に任意成分を配合する場合、任意成分の配合量は、例えば、５〜１０質量％の範囲で決定することが好ましい。
【００３６】
また、成形性の観点より、混合物の流動性の調整等を目的として、適宜、水を配合してもよいが、有機汚泥が好適な配合比で配合されている場合には、混合工程にて水を添加しなくてもよい。
また、水分が多い場合には、例えば、ガラス、瓦、フライアッシュ、クリンカーアッシュなどの破砕物を含むことが好ましい。特に瓦の破砕物を配合することにより、過剰な水分を吸収し、配合物の流動性を調整でき、成形性を向上させることができる。
ガラスを用いる場合には、好ましくは、溶融温度が９００℃以上の高融点ガラスの粒子状フィラーがより好ましい。高融点ガラスの粒子を用いることで、多孔質セラミックス焼成体に形成される気孔を維持しながら水分調整が可能である。また、高融点ガラスやフライアッシュは強度向上剤としても用いることができる。
【００３７】
高融点ガラスや瓦の粒子の粒子径は、０．１〜５ｍｍが好ましい。粒子径が０．１ｍｍ未満であると、多孔質セラミックス焼成体における気孔の形成が不充分になるおそれがある。気孔の形成が不充分であると、ガス中に含まれる不要物質の除去性能、多孔質セラミックス焼成体の耐久性が低下することがある。
粒子径が５ｍｍ超であると、成形性が低下したり、成形時に押出し口の金具が破損するおそれがある。
【００３８】
また、クリンカーアッシュやフライアッシュは、火力発電所から排出されるものであって、廃棄物の有効活用の観点より好ましい。
【００３９】
混合物中の高融点ガラス、瓦の粒子、フライアッシュ、クリンカーアッシュの含有量は、本発明の目的を逸脱しない範囲で配合物の目的とする流動性にあわせて適宜選択すればよいが、高融点ガラスや瓦以外の原料の合計１００質量部に対し、３〜４０質量部が好ましく、１０〜３０質量部がより好ましい。
【００４０】
混合工程に用いられる混合装置は特に限定されず、公知の混合装置を用いることができる。
混合装置としては、例えば、ミックスマラー（東新工業株式会社製）等の混練機や、ニーダー（株式会社モリヤマ製）、混合機（日陶科学株式会社製）等が挙げられる。
【００４１】
成形工程は、混合工程で得られた混合物を任意の形状に成形する工程である。
成形方法は、公知の成形方法を用いることができ、混合物の性状や所望する成形体の形状を勘案して決定することができる。具体的な成形方法としては、成形機を用いて、押し出し成形し、ペレットなどを含めた板状、粒状又は柱状等の成形体を得る方法、混合物を任意の形状の型枠に充填して成形体を得る方法、あるいは、混合物を押し出し、延伸又は圧延した後、任意の寸法に切断する方法等が挙げられる。
成形機としては、真空土練成形機、平板プレス成形機、平板押出し成形機等が挙げられ、中でも、真空土練成形機が好ましい。
【００４２】
焼成前の混合物の含水率は１質量％超であることが好ましく、５質量％以上であることがより好ましく、１０質量％以上であることがさらに好ましく、２０質量％以上であることが特に好ましい。混合物の含水率が前記下限値を下回ると、得られる多孔質セラミックス焼成体の内部に不要物質が入り込みにくくなることがある。
一方、焼成前の混合物の含水率は４５質量％以下であることが好ましく、３０質量％以下であることがより好ましい。混合物の含水率が前記上限値を超えると、成形性が損なわれるおそれがある。
【００４３】
焼成工程は、成形体を焼成し（焼成操作）、粘土等を焼成して多孔質セラミックス焼成体を得る工程である。
上述したように、成形体を乾燥せずに焼成することが好ましい。原料を混合した後、乾燥せずに焼成して得た多孔質セラミックス焼成体は、不要物質の除去性能がより高くなる。また、乾燥しない場合には、多孔質セラミックス焼成体の生産性を向上させることもできる。
【００４４】
成形体を乾燥する場合には、成形体を自然乾燥してもよいし、５０〜２２０℃の熱風乾燥炉で任意の時間処理して乾燥してもよい。乾燥により、成形体の含水率を１質量％以下としてもよい。
【００４５】
焼成操作は特に限定されず、公知の方法を用いることができる。例えば、ローラーハースキルン等の連続式焼結炉、シャトルキルン等の回分式焼結炉を用い、任意の温度で焼成する方法が挙げられる。中でも、焼成操作には、生産性の観点から連続式焼結炉を用いることが好ましい。
焼成温度（最高到達温度）は、混合物の性状等に応じて決定でき、例えば、８５０℃〜１２００℃とされる。上記下限値以上であれば、有機汚泥中の有機物の大部分が揮発して減量する。上記上限値超であると、セラミックス焼成体の組織全体のガラス化が進み、気孔が閉塞するおそれがある。
上記の製造方法によりマイクロメートルオーダーの気孔及びナノメートルオーダーの気孔を有する多孔質セラミックス焼成体が得られる。
【００４６】
焼成工程の後、粒状物としたい場合には、必要に応じて、任意の大きさに多孔質セラミックス焼成体を破砕する破砕工程を有してもよい。破砕工程では、焼成工程で得られた多孔質セラミックス焼成体をハンマーミル、二軸回転式破砕、ジェットミル、ボールミル、エッジランナーミル等で破砕、粉砕し、多孔質セラミックス焼成体の粒状物を得ることができる。得られた粒状物は必要に応じ任意の粒子径になるように篩分けする。
【００４７】
多孔質セラミックス焼成体を製造する際に原料として用いられる粘土あるいはスラグには金属酸化物等が含まれ、この金属酸化物が焼成体において酸性成分または塩基性成分として機能する。この多孔質セラミックス焼成体の酸性成分は塩基性成分を吸着可能であり、多孔質セラミックス焼成体の塩基性成分は酸性成分を吸着可能である。
【００４８】
［水供給手段］
第２浄化部には、多孔質セラミックス焼成体に水を供給するための水供給手段を備えることが好ましい。多孔質セラミックス焼成体に水を供給すると、ガス中の成分が多孔質セラミックス焼成体の塩基性成分、酸性成分等と接触しやすくなり、ガス中の不要物質を除去しやすくなる。
水供給手段としては、スプレーノズル、ジェットノズル、孔の開いたパイプやプレート状物等が挙げられる。孔の開いたパイプやプレート状物の場合には、多孔質セラミックス焼成体の上方に配置することが好ましい。
第２浄化部が水供給手段を備える場合には、ポンプ等を用いて、多孔質セラミックス焼成体を通過した水を再び水供給手段に供給してもよい。
後述するように、水供給手段で供給される水には、酸性物質、塩基性物質、界面活性剤からなる群から選ばれる少なくとも１種が含まれてもよい。
【００４９】
＜他の構成＞
上記ガス浄化装置においては、ガスをガス浄化装置内に流すための吸引ファンや送風ファンが設置されてもよい。また、ガス中のミストを捕捉するデミスターが設置されてもよい。
また、本発明の目的を逸脱しない範囲で、温度計や濃度計等の各種計器が設置されてもよい。
【００５０】
（ガス浄化方法）
本発明のガス浄化方法の一実施形態について説明する。
本発明のガス浄化方法は、不要物質を含むガスを浄化するガス浄化方法であって、第１浄化工程と第２浄化工程とを有する。
【００５１】
＜第１浄化工程＞
第１浄化工程は、前記ガス中に２か所以上から水を噴霧する工程である。
ガス中に水を噴霧すると、主に、ガス中に含まれる煤塵を水に捕捉させることができ、また、悪臭物質及び有害物質のうちの水溶性成分を溶け込ませることができる。さらに、２ヵ所以上から噴霧することにより、様々な方向に無秩序に且つ高速に乱れ飛ぶ水滴が存在する空間中にガスを通すことができる。そのため、ガス中の煤塵及び水溶性成分と水の接触の機会を増大させることができる。したがって、粉塵及び水溶性成分の除去性能が高くなり、従来のスプレーによる水の噴霧、貯め水でのガスのバブリングに比べても、ガス中の煤塵及び水溶性成分の除去率が向上する。
なお、当然のことではあるが、ガス中に煤塵が含まれない場合には、第１浄化工程で煤塵が除去されることはなく、ガス中に水溶性成分が含まれない場合には、第１浄化工程で水溶性成分が除去されることはない。
【００５２】
第１浄化工程において噴霧する水には、酸性物質、塩基性物質、界面活性剤からなる群から選ばれる少なくとも１種を含有させてもよい。酸性物質、塩基性物質、界面活性剤を水に添加した場合には、煤塵及び水溶性成分に加えて、水に不溶性、難溶性の、塩基性物質、酸性物質、油系成分、中性成分等を除去することも可能になる。
酸性物質、塩基性物質、界面活性剤としては、多孔質セラミックス焼成体に担持されるものと同様のものを用いることができる。
また、本発明の目的を逸脱しない範囲で、水には、マスキングのための香料、キレート剤、抗菌剤、触媒等を添加してもよい。
【００５３】
第１浄化工程における処理温度は、浄化処理されるガスの温度、ガスに含まれる成分の溶解度や蒸気圧などを勘案し任意に設定すればよい。
【００５４】
＜第２浄化工程＞
第２浄化工程は、第１浄化工程を経たガスを多孔質セラミックス焼成体に通し、ガスを多孔質セラミックス焼成体で浄化して不要物質の一部を捕捉する工程である。
第２浄化工程では、具体的には、不要物質を多孔質セラミックス焼成体の表面に物理吸着させて除去する。また、多孔質セラミックス焼成体中の酸性成分により、主に、ガス中の塩基性成分をイオン的に吸着して除去し、多孔質セラミックス焼成体中の塩基性成分により、主に、ガス中の酸性成分をイオン的に吸着して除去する。
【００５５】
第２浄化工程では、不要物質の除去率が高くなることから、多孔質セラミックス焼成体に水を供給することが好ましい。
また、多孔質セラミックス焼成体に供給する水の中に、酸性物質、塩基性物質、界面活性剤からなる群から選ばれる少なくとも１種を含有させることが好ましい。酸性物質、塩基性物質、界面活性剤としては、多孔質セラミックス焼成体に担持されるものと同様のものを用いることができる。
多孔質セラミックス焼成体に供給する水の中に、前記酸性物質等を含ませた場合には、前記酸性物質等を多孔質セラミックス焼成体に担持させなくても、不要物質をより除去できる。大きな表面積を有する多孔質セラミックス焼成体中に、水と共に前記酸性物質等を通過させれば、ガス中の各成分と酸性物質等との接触機会が増え、また、新しい酸性成分等が多孔質セラミックス焼成体中に供給されるため、不要物質の除去性能がより高くなるものと考えられる。
【００５６】
（作用効果）
上記ガス浄化装置及びガス浄化方法では、ガス中に２ヵ所以上から水を噴霧することにより、ガスに含まれる粉塵及び水溶性成分を高い除去率で除去できる。また、多孔質セラミックス焼成体にガスを通すことにより、ガスに含まれる不要物質を多孔質セラミックス焼成体の表面に物理吸着させることができる。多孔質セラミックス焼成体は表面積が大きいため、不要物質の吸着量が多い。また、多孔質セラミックス焼成体に、ガスに含まれる酸性成分及び塩基性成分を化学吸着させることができる。したがって、ガス中の不要物質を充分に除去できる
また、上記ガス浄化装置は簡素な構成で低コストであり、中小規模の工場、廃棄物処理場、汚水処理場、養豚・養鶏場、ごみ焼却場等においても容易に導入でき、地域の環境を容易に且つ安価に改善できる。
【００５７】
（他の実施形態）
なお、本発明は、上記実施形態に限定されない。
例えば、ガスに含まれる悪臭物質、有害物質、煤塵の量や種類に応じて、第１浄化部と第２浄化部を複数配置してもよい。例えば、第２浄化部を２つ具備し、一方の第２浄化部では、酸性物質を含む水を多孔質セラミックス焼成体に供給してガス中の塩基性物質を除去し、他方の第２浄化部では、塩基性物質を含む水を多孔質セラミックス焼成体に供給してガス中の酸性物質を除去してもよい。
また、第１浄化部→第２浄化部→第２浄化部→第１浄化部の順で配置してもよい。
また、第１浄化部の上流側に第２浄化部を配置してもよい。ただし、ガス浄化率が高い点では、第１浄化部の下流側に第２浄化部を配置することが好ましい。
また、上記ガス浄化装置に他のガス浄化装置を任意に組み合わせてもよい。
【実施例】
【００５８】
以下、本発明について実施例を示してより具体的に説明するが、本発明は以下の実施例に限定されるものではない。
【００５９】
（製造例１）多孔質セラミックス焼成体の製造
スラグ５０質量部、有機汚泥２５質量部、粘土２５質量部（合計１００質量部）に対し、瓦２０質量部を添加し、これらを、ミックスマラー（新東工業株式会社製）を用いて混合し、可塑状態の混合物を得た（混合工程）。
次いで、真空土練成形機で上記混合物を直径１．５ｃｍの円柱状に押し出し、次いで、長さ３ｃｍに切断して円柱状の成形体（含水率１５質量％）を得た。その成形体を、乾燥工程を経ずに引き続き、連続式焼結炉を用いて、焼成温度１０５０℃、焼成温度での滞留時間７分間の焼成条件にて焼成した（焼成工程）。連続式焼結炉としては、ローラーハースキルン（焼結炉の有効長：全長１５ｍ、焼結炉を各１．５ｍのゾーン１〜１０に分割）を用いた。焼成によって得られた多孔質セラミックス焼成体は細かな亀裂が入った長径が３ｃｍ〜１０ｃｍ程度の粒状物と塊状物が混在したものであった。
得られた多孔質セラミックス焼成体の粒状物及び塊状物をハンマーミルで粉砕した。次に、篩を用いて、５ｍｍ超１０ｍｍ以下のものに篩分けして、多孔質セラミックス焼成体の粒状物を得た。得られた多孔質セラミックス焼成体の粒状物は、マイクロメートルオーダーの気孔とナノメートルオーダーの気孔が確認された。特に孔径が１μｍ〜３０μｍ及び２００ｎｍ〜５００ｎｍのものが多く観察された。また、多孔質セラミックス焼成体の見かけ密度は０．７ｇ／ｍｌ、飽和含水率は４３質量％であり、気孔同士の連通も確認された。
【００６０】
＜使用原料＞
なお、上記製造例で用いた多孔質セラミックス焼成体の原料は、具体的には次のものである。
【００６１】
［有機汚泥］
有機汚泥としては、染色工場（小松精練株式会社）の活性汚泥法による排水処理設備から凝集・脱水工程を経て排出された活性汚泥を用いた。この活性汚泥の有機物含有量（対固形分）は８３質量％、含水率は８５質量％であった。
【００６２】
［粘土］
粘土としては、蛙目粘土（岐阜県）を用いた。
【００６３】
［スラグ］
発泡剤として、鋳鉄スラグを用いた。この鋳鉄スラグは、ＳｉＯ２、Ａｌ２Ｏ３、ＣａＯ、Ｆｅ２Ｏ３、ＦｅＯ、ＭｇＯ、ＭｎＯ、Ｋ２Ｏ、Ｎａ２Ｏを主成分とするダクタイル鋳鉄スラグである。
【００６４】
［瓦］
住宅用の瓦として使用された後、廃棄されたものを粉砕した粒子径０．１ｍｍ〜１．２ｍｍのものを用いた。
【００６５】
＜物性の測定・確認＞
多孔質セラミックス焼成体の物性値は以下の方法により測定した。
【００６６】
［孔径の確認］
多孔質セラミックス焼成体のマイクロメートルオーダーの気孔及びナノメートルオーダーの気孔の確認は、電子顕微鏡（ＳＥＭＥＤＸ  Ｔｙｐｅ  Ｈ形、日立サイエンスシステムズ製）を用い、３０倍〜１００００倍で観察した。
【００６７】
［見かけ密度］
多孔質セラミックス焼成体が粒状物のものの場合は、「土壌標準分析・測定法」（博友社）の中の三相分布・容積重（実容積法）にて測定される乾土質量（ｇ）より求められる容積重（仮比重、ｇ／ｍｌ）を見かけ密度とした。
また、多孔質セラミックス焼成体の粒状物が測定容器と比べ大きい場合には、サンプルを直方体にカットし、サンプルの外形寸法をノギスにより測定し体積を求めた。カットしたサンプルを絶乾状態にし、電子天秤にて質量を測定（絶乾状態質量）し、下記（２）式により見かけ密度を算出した。
見かけ密度（ｇ／ｃｍ３）＝［絶乾状態質量（ｇ）］／［体積（ｃｍ３）］  ・・・（２）
【００６８】
［飽和含水率］
多孔質セラミックス焼成体を、水に６０分間浸漬し、水中から取り出し、直ちに質量を測定（飽和含水状態質量）し、下記（３）式により飽和含水率を求めた。飽和含水率の測定を試料数（Ｎ）＝１０について行い、平均値を求めた。
飽和含水率（質量％）＝［（飽和含水状態質量−絶乾状態質量）／絶乾状態質量］×１００・・・（３）
【００６９】
［気孔同士の連通の有無の確認］
多孔質セラミックス焼成体における気孔同士の連通の有無の確認は、得られた多孔質セラミックス焼成体を水に浸漬し、充分に吸水させた後に切断または潰し、その断面を観察することで確認した。多孔質セラミックス焼成体の内部に、満遍なく水分が分布・保水されている場合、気孔同士が連通していると判断した。多孔質セラミックス焼成体の内部に水分が行き渡っていない場合には、個々の気孔又は孔隙が独立しており、気孔同士が連通していない又は連通が不充分であると判断した。
【００７０】
（実施例１）
図１に示すように、実施例１におけるガス浄化装置１は、第１浄化部１０と第２浄化部２０とを具備するものとした。
【００７１】
第１浄化部１０は、槽１１の側面１１ａ及び上面１１ｂの各々にスプレーノズル１２が取り付けられたものとした。また、第１浄化部１０においては、槽１１の底部に溜まった水を循環して、再度、スプレーノズル１２に供給する循環ポンプ１３を設けた。また、槽１１の上部にガスを導入する導入管１４を接続し、槽１１の下部に溜まった水を排出する排出管１５を取り付けた。
【００７２】
第２浄化部２０は、１層の多孔質セラミックス焼成体層２１ａ（吸着手段）を備える槽２２ａと、５層の多孔質セラミックス焼成体層２１ｂ（吸着手段）を内部に備える槽２２ｂと、５層の多孔質セラミックス焼成体層２１ｃ（吸着手段）を内部に備える槽２２ｃとを備えるものとした。槽２２ａは、槽１１の上部に連結した。
多孔質セラミックス焼成体層２１ａ，２１ｂ，２１ｃは、各々、製造例１で得た多孔質セラミックス焼成体の粒状物をメッシュ状容器に充填することにより構成され、ガスの流れに対して垂直になるように配置した。
また、槽２２ａの内部には、多孔質セラミックス焼成体層２１ａの上面に水を噴霧するスプレーノズル２３ａが設けられ、スプレーノズル２３ａの上方には、ミストを捕捉して除去する不織布製のデミスター２４ａが設けられた。
槽２２ｂの内部には、最上層の多孔質セラミックス焼成体層２１ｂの上面に水を噴霧するスプレーノズル２３ｂが設けられ、スプレーノズル２３ｂの上方には、ミストを捕捉して除去する不織布製のデミスター２４ｂが設けられた。槽２２ｂの下部には、溜まった水を排出する排出管２５ｂを取り付けた。
槽２２ｃの内部には、最上層の多孔質セラミックス焼成体層２１ｃの上面に水を噴霧するスプレーノズル２３ｃが設けられ、スプレーノズル２３ｃの上方には、ミストを捕捉して除去する不織布製のデミスター２４ｃが設けられた。槽２２ｃの下部には、溜まった水を排出する排出管２５ｃを取り付けた。
【００７３】
また、ガス浄化装置１は、槽１１の底部に溜まった水をスプレーノズル２３ａに供給するための配管３１ａ及びポンプ３２ａと、槽２２ｂの底部に溜まった水をスプレーノズル２３ｂに供給するための配管３１ｂ及びポンプ３２ｂと、槽２２ｃの底部に溜まった水をスプレーノズル２３ｃに供給するための配管３１ｃ及びポンプ３２ｃを具備するものとした。また、薬液タンク３３ｂと薬液タンク３３ｂの内部に入れられた薬液Ａを配管３１ｂに供給するための配管３４ｂ及びポンプ３５ｂと、薬液タンク３３ｃと薬液タンク３３ｃの内部に入れられた薬液Ｂを配管３１ｃに供給するための配管３４ｃ及びポンプ３５ｃとを具備するものとした。
また、槽２２ａの上部と槽２２ｂの下部とを配管４１で接続し、槽２２ｂの上部と槽２２ｃの下部とを配管４２で接続し、槽２２ｃの上部に配管４３を取り付けた。配管４１には送風ファン４４ａを取り付け、配管４２には送風ファン４４ｂを取り付け、配管４３には排気ファン４４ｃを取り付けた。
【００７４】
本例では、製造例１の多孔質セラミックス焼成体を製造する際に、焼成炉から排出されたガスを、ガス浄化装置１を用いて脱臭した。
具体的には、焼成炉から排出されたガスを導入管１４に通して、第１浄化部１０の槽１１にガス供給速度３ｍ３／分で供給し、槽１１の内部のガスに、水供給管１６から供給した水道水を、スプレーノズル１２を用いて充円形状のスプレーパターンで噴霧した。これにより、様々な方向に無秩序に且つ高速に乱れ飛ぶ水滴が存在する空間中にガスを通すことができる。槽１１の底部に溜まった水の一部は、循環ポンプ１３を用いて、再度、スプレーノズル１２から槽１１の内部に噴霧し、残りは排出管１５から廃棄した。これにより、第１浄化部１０において、主に、ガスに含まれる煤塵及び水溶性成分を除去した。
【００７５】
次いで、槽１１の上部から排出させたガスを、槽２２ａに導入し、多孔質セラミックス焼成体層２１ａに通した。その際、配管３１ａ、ポンプ３２ａ及びスプレーノズル２３ａを用いて、多孔質セラミックス焼成体層２１ａに、槽１１の底部に溜まった水の一部と、水供給管３６ａから供給した水道水を噴霧した。
槽２２ａでは、不要物質を多孔質セラミックス焼成体の表面に物理吸着させて除去した。また、焼成体多孔質セラミックス焼成体に含まれる酸性成分により主にガス中の塩基性成分を吸着除去し、多孔質セラミックス焼成体に含まれる塩基性成分により主にガス中の酸性成分を吸着除去した。
多孔質セラミックス焼成体層２１ａを通過したガスをデミスター２４ａに通してミストを捕捉した後、送風ファン４４ａを用い、配管４１に通して槽２２ｂの下部に導入した。
【００７６】
槽２２ｂに導入したガスを、５層の多孔質セラミックス焼成体層２１ｂに通した。その際、配管３１ｂ，ポンプ３２ｂ及びスプレーノズル２３ｂを用いて、多孔質セラミックス焼成体層２１ｂに、槽２２ｂの底部に溜まった水と、水供給管３６ｂから供給した水道水を噴霧した。また、薬液タンク３３ｂに入れられた薬液Ａを配管３４ｂ及びポンプ３５ｂを用いて配管３１ｂに供給した。槽２２ｂは、塩基性物質と油性物質、中性成分の除去を主な役割とするものであり、薬液Ａは、酸性物質とノニオン系界面活性剤とアニオン系界面活性剤の水溶液とした。
なお、噴霧された水及び薬液Ａの一部は、５層の多孔質セラミックス焼成体層２１ｂを通過し、槽２２ｂの底部に落下して溜まり、溜まった水及び薬液の一部は排出管２５ｂを用いて排出される。
多孔質セラミックス焼成体層２１ｂを通過したガスをデミスター２４ｂに通してミストを捕捉した後、送風ファン４４ｂを用い、配管４２に通して槽２２ｃの下部に導入した。
【００７７】
槽２２ｃに導入したガスを、５層の多孔質セラミックス焼成体層２１ｃに通した。その際、配管３１ｃ，ポンプ３２ｃ及びスプレーノズル２３ｃを用いて、多孔質セラミックス焼成体層２１ｃに、槽２２ｃの底部に溜まった水と、水供給管３６ｃから供給した水道水を噴霧した。また、薬液タンク３３ｃに入れられた薬液Ｂを配管３４ｃ及びポンプ３５ｃを用いて配管３１ｃに供給した。槽２２ｃは、酸性成分の除去を主な役割とするものであり、薬液Ｂは、塩基性物質の水溶液とした。
なお、噴霧された水及び薬液Ｂの一部は、５層の多孔質セラミックス焼成体層２１ｃを通過し、槽２２ｃの底部に落下して溜まり、溜まった水及び薬液の一部は排出管２５ｃを用いて排出される。
多孔質セラミックス焼成体層２１ｃを通過したガスをデミスター２４ｃに通してミストを捕捉した後、排気ファン４４ｃを用い、配管４３に通して槽２２ｃの外部に放出した。
【００７８】
実施例１におけるガス中に含まれる悪臭物質等の脱臭性能について、以下の方法により評価した。
すなわち、ガスに含まれるプロピオン酸、ノルマル酪酸、ノルマル吉草酸、イソ吉草酸、硫黄酸化物（これらはいずれも悪臭物質である。）の濃度を、昭和４７年環境庁告示第９号に従って測定した。測定結果を表１に示す。
また、ガス浄化装置１に入る前のガス、ガス浄化装置１を経たガスの臭いを、評価者が嗅いで評価した。評価結果を表１に示す。
【００７９】
【表１】
2014213266.tif 000003
【００８０】
表１に示すように、ガス浄化装置１を用いることにより、焼成炉から排出されたガスに含まれる悪臭物質を充分に除去できた。
また、実施例１において、薬液タンク３３ｃに香料を少し添加したところ、不快な悪臭は全く感じず、香料の良い香りが感じられた。
【符号の説明】
【００８１】
１  ガス浄化装置
１０  第１浄化部
１１  槽
１２  スプレーノズル
１３  ポンプ
１４  導入管
１５  排出管
１６  水供給管
２０  第２浄化部
２１ａ，２１ｂ，２１ｃ  多孔質セラミックス焼成体層
２２ａ，２２ｂ，２２ｃ  槽
２３ａ，２３ｂ，２３ｃ  スプレーノズル
２４ａ，２４ｂ，２４ｃ  デミスター
２５ｂ，２５ｃ  排出管
３１ａ，３１ｂ，３１ｃ  配管
３２ａ，３２ｂ，３２ｃ  ポンプ
３３ｂ，３３ｃ  薬液タンク
３４ｂ，３４ｃ  配管
３５ｂ，３５ｃ  ポンプ
４１，４２，４３  配管
４４ａ，４４ｂ  送風ファン
４４ｃ  排気ファン
【図１】
2014213266.tif 000004